正極、負極、セパレータ及び電解液を備えた二次電池において、前記負極に、X線回折による002面と10面の面間隔比が1.89以下、及び/又は、002面と11面の面間隔比が3.26以下であるキャパシタ容量及び/又は擬似キャパシタ容量を有するカーボン材料が含有されていることを特徴とする二次電池。前記カーボン材料は活性炭、カーボンブラック、グラファイト、ハードカーボン、ソフトカーボンであることを特徴とする請求項1に記載の二次電池。前記鉛蓄電池は、ハイブリット車用などの高率放電特性の向上を目的に開発されたものであり、それなりの効果を得ることが出来た。しかし、長期間の充放電サイクルにおいて性能が低下する傾向にあり、更なる改良が望まれている。このため本発明者等はこの種二次電池の寿命延長について種々検討を行った。その結果、本発明者等は、キャパシタ容量を有する活性炭に着目し、従来、電気二重層キャパシタに用いられる活性炭はより大きな二重層容量と急速充放電性能を獲得するために、比表面積と細孔容積の増大と吸着イオン種に合わせた細孔径の最適化が図られてきた。しかし、鉛蓄電池に用いる場合は、電解液に由来する硫酸イオンとプロトンの他に、活物質に由来する鉛イオンが活性炭との吸脱着と酸化還元反応に関与するため、これらの吸脱着を容易にし、酸化還元反応に対する活性を向上させるために、X線回折における結晶格子面002面と10面の面間隔比が1.89以下、及び/又は、002面と11面の面間隔比が3.26以下である活性炭を用いることで、鉛蓄電池等の二次電池の寿命が向上することを見出した。活性炭は六角網面が積層したグラファイトの結晶構造が大きく乱れたものと言われ、六角網面は維持されるがc軸方向に乱層構造を取るためX線回折を行ってもピークが不鮮明になることが知られ、00l回折線とhk回折線はブロードになり、hkl回折線は認められなくなる。即ち、2θ=20-30°に002回折線、40-45°に10回折線グラファイトの100、101、102回折線に対応、45-50°に004回折線、75-85°に11回折線グラファイトの110、112回折線に対応が現れる。一般に、002、004面などc軸方向の面間隔が拡がると、層間にイオンが侵入し易くなることが知られている。特に活性炭のc軸方向の面間隔はグラファイトに比べて著しく広い。これは積層欠陥によると言われ、内部表面積の拡大、吸着イオン量の増大に寄与すると考えられた。一方、本発明の作用は明らかではないが、上記従来の考えとは異なり、a軸方向の面間隔を基準としたc軸方向の面間隔の比率がある値よりも小さくなることがイオンの吸脱着を容易にし、また酸化還元反応に対する活性の向上にも影響することを見出した。これは、c軸方向の層間に侵入するイオン種の量と同時にa軸方向の末端面に吸着するイオン量も性能に寄与するためと考えられる。請求項1に記載の発明は、正極、負極、セパレータ及び電解液を備えた二次電池において、前記負極に、X線回折による002面と10面の面間隔比が、1.89以下、及び/又は、002面と11面の面間隔比が3.26以下であるキャパシタ容量及び/又は擬似キャパシタ容量を有するカーボン材料が含有されていることを特徴とする二次電池である。請求項2に記載の発明は、前記カーボン材料は活性炭、カーボンブラック、グラファイト、ハードカーボン、ソフトカーボンであることを特徴とする請求項1に記載の二次電池である。なお、本発明を鉛蓄電池に適用する場合は、PSOC状態で硫酸鉛が多く存在する負極の分極を減少させると同時に、キャパシタ容量及び/又は擬似キャパシタ容量を有するカーボン材料の導電性を補うために、導電性カーボンを併せて添加することは好ましく、通常であり、カーボンブラック、グラファイト、カーボンナノワイヤー、カーボンナノチューブ、カーボンホイスカー等が用いられる。本発明の二次電池は、負極に、X線回折による002面と10面の面面間隔比が1.89以下、及び/又は、002面と11面の面間隔比が3.26以下であるキャパシタ機能を有するカーボン材料を添加したものであり、イオンの吸脱着を容易にし、また酸化還元反応に対する活性を向上させる。このため本発明の鉛蓄電池は負極の性能が低下せず電池寿命が大幅に改善される。このように、本発明の二次電池は電池寿命が優れるため、PSOCで急速充放電を繰り返すハイブリッド車、アイドルストップ車、風力発電、太陽光発電などに用いて工業的な価値は極めて大きい。本発明の二次電池は、正極、負極、セパレータ及び電解液を備えた二次電池において、前記負極に、X線回折による002面と10面の面間隔比が、1.89以下、及び/又は、002面と11面の面間隔比が3.26以下であるキャパシタ容量及び/又は擬似キャパシタ容量を有するカーボン材料が含有されているものである。キャパシタ容量及び/又は擬似キャパシタ容量を有するカーボン材料としては、活性炭、カーボンブラック、ケッチェンブラック、グラファイト、ハードカーボン、ソフトカーボンなどが使用できる。これら材料のX線回折による002面と10面の面間隔比や002面と11面の面間隔比は、材料、賦活操作方法又は熱処理温度炭化温度等により変えることができ、例えば、同じ材料なら、熱処理温度が高ければ小さく、低ければ大きくすることができる。また、活性炭の原料がフェノール樹脂の場合より芳香族系有機分子の方が、熱処理温度が同じなら大きくできる。本発明において、活性炭には、合成樹脂由来、天然材由来やし殻、木質、ピッチ由来、石炭由来などが好適に用いられる。本実施例1では、鉛蓄電池の例を説明する。鉛蓄電池の負極活物質ペーストは、ボールミル法で製造した酸化鉛粉末に、活性炭粉末と導電性カーボン粉末として比表面積70m2/gのカーボンブラック、そして硫酸バリウム粉末を添加して乾式混合した。活性炭粉末の添加量は酸化鉛粉末100重量部に対し2重量部、導電性カーボン粉末は0.5重量部とした。これら混合した混合粉末にリグニンを水溶液として加え、続いてイオン交換水を加えながら混練して水ペーストを調整し、更に希硫酸を加えながら混練して負極活物質ペーストを製造した。この様に製造した負極活物質ペーストを鉛-カルシウム系合金からなる鋳造格子基板に充填塗布し、加圧圧着させた後、温度40°C、湿度95の雰囲気で24時間熟成し、その後乾燥して活性炭が含有する未化成の負極とした。なお、ここで用いる活性炭は、芳香族系有機高分子を材料とし、熱処理温度を変化することで、X線回折における002面と10面の面間隔比と002面と11面の面間隔比を種種変化させたものa1~a10を用い、各々負極を作成した。X線粉末解析法による活性炭の面間隔の測定は次のように行った。X線回折装置は、理学電機工業株式会社製RINT2200Ultimaを用いた。サンプルとして、平均粒径30ミクロン以下になるように機械粉砕した活性炭をガラス製サンプルホルダーにセットした。そして、X線源としてCuKα線を用い、2θ=1090°の測定を行った。得られた回折線はX線回折総合解析ソフトJADEを用いてラインブロードニングとバックグランドの処理を行い、更に、4050°付近に現れる10回折線と004回折線からなるブロードな回折線は二つの回折線が正規分布であると仮定して10回折線を分離した。これらから回折線のピークを2θとしてそれぞれの面間隔を算出した。鉛蓄電池の正極活物質ペーストは、酸化鉛100重量部にイオン交換水10重量部、続いて比重1.27の希硫酸10重量部を加えながらして製造した。このペーストを鉛-カルシウム合金からなる鋳造基盤に充填し、温度40°C、湿度95の雰囲気で24時間熟成し、その後乾燥して未化成の正極とした。これら未化成の負極と正極を微細ガラスマットセパレータを介して交互に積層しキャストオンストラップ方式で同極性の極板同士を溶接して極板群とした。これをポリプロピレン製の電槽に入れ、熱融着により蓋を施した。この時の群の圧迫度は50kPaになるようにスペーサーを入れて調整した。そして、Alイオンを硫酸塩で0.1moll添加した希硫酸電解液を注入して電槽化成を行い、12V、40Ah相当の制御弁式鉛蓄電池を各々作製した。この蓄電池の電解液比重は1.32であった。次いで、これらの鉛蓄電池を用いて、風力発電による蓄電を模擬してPSOCで急速充放電を繰り返すことによる寿命試験を行った。試験は蓄電池を8Aで1時間放電してSOC80とした後、25°Cの雰囲気中で400Aの1秒放電と80Aの1秒充電を500回繰り返した後、120Aの1秒充電と1秒休止を510回繰り返し、これを1サイクルとした。そして放電時の電圧が0Vに達した時点を寿命として、寿命に至るまでのサイクル数を測定した。結果を図1と図2に示した。図からも明らかな通り、X線回折による002面と10面の面間隔比が1.89以下、及び/又は、002面と11面の面間隔比が3.26以下である活性炭はサイクル寿命が500サイクルを超え、良好であった。一方、X線回折による002面と10面の面間隔比が1.90以上、及び/又は、002面と11面の面間隔比が3.27以上である活性炭はサイクル寿命が500サイクルに達しなかった。なお、本活性炭を電極に含有したリチウムイオン電池、ニッケル水素吸蔵合金電池、ニッケル亜鉛電池、ニッケルカドミウム蓄電池でも同様の効果が認められた。これらの電池における吸脱着と酸化還元反応に関与するイオンは、Liイオン、OHイオン、プロトン、Cdイオンなどである。